Brevet FR2565706A1 — publié le 19851213

La présente invention concerne un tonaliseur ou "révélateur" pour le développement d'images électrostatiques Latentes qui consiste en un liant résineux et au moins un des composés classes comme "C.I. Solvent Blue 70". Comme tonaliseur pour développer des images tlectro- statiques latentes, on utilise de manière classique des particules finement divisées d'une dimension de particules variant d'environ 1 à environ 30 pm, comprenant un agent liant tel que Le polystyrène et un colorant (un pigment ou colorant tel que le noir de carbone). Ces tonaliseurs sont ordinairement utilisés en combinaison avec une matière de support, telle que des billes de verre, de la poudre de fer ou une peau d'animal. Cependant, certains de ces tonaliseurs classiques ont les inconvénients suivants: (1) les tonaliseurs ne sont pas chargés à la polarité désirée lorsqu'on les mélange avec des supports. (2) Même si les tonaliseurs sont chargés à la polarité désirée avec la charge électrique désirée, leurs caracté- ristiques triboélectriques sont sensibles aux variations de L'humidité ambiante. (3) Pendant l'utilisation continue et répétée des tonaliseurs, les matières de support se détériorent. Il en résulte que les tonaliseurs sont charges à une polarité opposée à la polarité désirée. La présente invention a donc pour objet de proposer un tonaliseur amélioré pour développer des images électrostatiques latentes ne présentant pas les inconvénients des tonaLiseurs cLas- siques. Pour atteindre te but ci-dessus, le tonaliseur selon la présente invention comprend un agent liant et au moins un composé classé comme "C. I. Solvent Blue 70" au Color Index,qui sert d'agent de contrôle de charge, ainsi qu'un colorant. Pour préparer un tonaliseur colore particulier, on peut aussi ajouter au tonaliseur des composés classés comme "C.I. Pigment Blue 15". Des exemples spécifiques des composés classes comme "C.I. Solvent Blue 70" au Color Index (ci-aprés dénommés simplement "C.I. Solvent Blue 70") à utiliser dans La présente invention sont les produits commercialisés par La Société Oriental Chemical Industrial Ltd. sous les noms de "Oil Blue n 615" et '"VaLifast Blue no 2606'". Le "C.I. SoLvent Blue 70" sert d'agent de contrôle de charge par Lequel Le révélateur seton La présente invention est uniformément chargé à la potarité négative. Cette goLarité négative est très stable vis-à-vis des variations de La température ambiante. En outre, le "C.I. SoLvent BLue 70" sert de colorant pour cerévéla- teur. Il est préférable que La quantité de C.I. SoLvent Blue 70" soit dans la gamme de 0,1 à 20% en poids, mieux encore dans la gamme de 0,5 à 10% en poids, par rapport au Liant résineux contenu dans le révétateur. Comme Liants résineux à utiliser dans la présente invention, on peut citer, par exemple, tes Liants résineux classiques suivants: résines de styrène (homopotymères et copolymères contenant du styrène ou des styrènes substitués), tels que polystyrène, polychlorostyrène, poty-c-méthylstyrène, copotymères styrene-chloro- styrène, copolymères styrène-propyLtène, copolymères styrène-butadiène, copotymères styrène-chlorure de vinyle, copoLymères styrène-acétate de vinyle, copoLymères styrène-acide maltéique, copolymères styrène- ester acrylique (tels que copotymères styrène-acrylate de méthyle, copolymères styrène-acrylate d'éthyLe, copotymères styrène-acrylate de butyle, copolymères styrène-acrytate d'octyte et copoLymeres styrèneacrylate de phényle), copotymères styrène-ester méthacrytique (tels que copoLymères styrène-méthacrylate de méthyle, copolymêres styrèneméthacrylate d'éthyle, copotymères styrène-mêthacryLate de butyle et copolymères styrène-méthacrylate de phényle), copotynmres styrène-a-chloroacrylate de méthyle et copolymères styrene-acrylo- nitrile-ester acrylique; résines de chlorure de vinyle; copotymères styrène-acétate de vinyle; résines d'acide maLeique modifiées par la colophane; résines phénotiques; résines époxydiques; résines de polyesters; polyethylène de bas poids moléculaire; polypropytène de bas poids moLéculaire; résines ionomères; résines de polyuréthannes; résines de silicones; résines de cétones; copoLymères éthylène- acrylate d'éthyle; résines de xyLène; et poLyvinylbutyraL. Ces Liants résineux peuvent être utiîisés seuls ou en mélange. Parmi les liants résineux ci-dessus, on préfère utiiiser dans la présente invention les résines de styrène, les résines de polyesters, Les résines de siticoneset les résiries epoxy- diques. Parmi les resines de poLtyesters, Les résines de polyesters ayant des points de ramotiissement compris entcre 50 et C qui sont synthétisées à partir de dioLs du type bisphéïoL et d'acides polycarboxyliques (ayant plus de deux groupes carboxytlques) sont appropriées pour l'utilisation en combinaison avec le "C.I. Solvent Blue 70", puisque la stabilité de la p3larité de charge des résines de poLyesters est notablement améliorée par l'utilisation combinée du "C.I. Solvent Blue T0". Des exemples spécifiques des diots du type bisphioio sont les suivants: polyoxypropylène (2,2)-2,2-bis(4-hydroxyphényl)propane, polyoxyéthylène(2) -2,2-bis(4-hydroxyphényl)propane, potyoxystyrène(6)-2,2-bis(4hydroxyphényl)propane, polyhydroxybutylène(2)-2,2-bis(4-hydroxyphenyt) propane, polyoxypropylène(3)-bis(4-hydroxyphényt)thioéther, polyoxypropytène(2)-2,2-bis(4-cyclohexanot)propane, polyoxyéthylene(2)-2, 6-dichtoro-4-hydroxyphényle, polyoxyéthylène(2,5)-p,p-bisphénoL, polyoxybutyLène(4)-bis(4-hydroxyphényl)cétone, oxyéthylène-2,2-bis(4hydraxyphényl)propane et oxypropylène-2,2-bis(4-hydroxyphényL)propane. Des exemnples spéciriques des acides polycarboxyliques sont les suivants: acide maléique, acide fumarique, acide glutarique, acide phtalique, anhydride maléique, anhydride fumarique, anhydrize phtalique, acide isophtalique, acide téréphtalique, acide trimellitique et acide 1,2,4benzènetricarboxyliquee. Des exemptes spécifiques des résines de polyesters sont les suivants: Résine de polyester n 1 Polyester ayant un point de ramollissement de C préparé à partir de polyoxypropylène(2,2)-2,2-bis(4-hydroxy- phényl)propane et d'acide fumarique. Résine de polyester n 2 Polyester ayant un point de ramollissement de 90 C préparé à partir de polyoxyéthylène(2)-2,2-bis(4-hydroxyphényl) propane et d'acide téréphtalique. Résine de Polyester n 3 - Polyester ayant un point de ramollissement de 110 C préparé à partir de polyoxypropylène(3)-bis(4-hydroxyphényl) thioéther et d'acide isophtalique. Résine de polyester n 4 Polyester ayant un point de ramollissement de 130 C préparé à partir de polyoxypropylène(2,2)-2,2-bis(4-hydroxyphényl)- propane, d'acide fumarique et d'acide trimellitique. Résine de polyester n 5 Polyester ayant un point de ramollissement de 100 C préparé à partir d'oxyéthylène-2,2-bis(4-hydroxyphényl)propane et d'acide fumarique. Lorsque L'on utilise les résines de polyesters ci-dessus, il est préférable que la quantité de ces résines de polyesters soit de 70% ou plus, mieux encore de 80% ou plus, dans les liants résineux complets contenus dans le révélateur. On peut utiliser comme sous-composants résineux les résines suivantes, qui sont capables de se mélanger aux résines de polyesters: résines de polystyrène, résines d'ester polyacrylique, copolymères styrène- ester acrylique, résines de chlorure de polyvinyle, résines d'acétate de polyvinyle, résines époxydiques et résines phénoliques. Comme colorants à utiliser en combinaison avec le "C.I. Solvent Blue 70" dans la présente invention, on peut citer, par exemple, les suivants: composés classes comme"Pigment Blue 15" au Color Index, noir de carbone, pigments de phtalocyanine cuivrique, Vert de phtalocyanine, Vert de malachite, rhodamine, Noir pour Huile, Jaune de benzidine, pigments de quinacridone, outremer, Bleu de Prusse, jaune de chrome et Carmin 6B. 2S565706 Des exemples spécifiques des composés classés comme "Pigment Blue 15" au Color Index sont les suivants: "Dainichi Cyanine Blue B" fabriqué par la Société Dainichi Seika Co., Ltd., "Phtalocyanine Blue" fabriqué par la Société Nippon Pigment Co., Ltd., "Sumitomo Cyanine Blue HB" fabriqué par la Société Sumitomo Chemical Co., Ltd., "Monastral Fast Blue BC" fabriqué par la Société Du Pont de Nemours, E.I. & Co. et "Phtalocyanine Blue BC" fabriqué par la Société Tokyo Ink Co., Ltd. Il est préférable que les composés classés comme "Pigment Blue 15" au Color Index soient utilisés en quantité comprise entre 0,1 et 20% en poids, mieux encore entre 0,5 et 10% en poids. Evidemment, le "C.I. Solvent Blue 70" peut être utilisé seul dans la présente invention. Les exemples suivants illustrent en détail des modes de mise en oeuvre de la présente invention sans toutefois en limiter la portée. Exemple 1 On malaxe à chaud dans un laminoir un mélange des composants suivants: Parties en poids Copolymère styrène-méthacrylate de n-butyle (rapport de polymérisation 8:2, PM 80 000) 100 "Valifast Blue n 2606" 2 Noir de carbone 10 Après avoir refroidi le mélange malaxé ci-dessus, on le broie en particules finement divisées et on classe ensuite les particules de manière à obtenir des particules ayant une dimension variant de 5 à 20 pm, en obtenant ainsi un tonaliseur n I selon la présente invention. On mélange 5 parties en poids du tonaliseur n 1 et parties en poids de poudre de fer comme particules de support (vendue par la Société Nippon Teppun Co., Ltd. sous le nom de "EFV 200/300") pour préparer un révélateur n 1. On mesure la quantité de charge électrique de ce tonaliseur par unité de poids Q/M (pC/g) contenue dans ce révélateur par la méthode classique de décharge. On trouve un rapport QM = -15 pC/g. En utilisant ce révélateur dans une machine à copier à papier blanc électrophotographique du commerce ("Ricopy FT 4060" fabriquée par la société demanderesse), on fabrique en continu 000 copies. Les copies sont nettes et sans voile et la qualité d'image ne se dégrade pas au cours du test de fabrication de copies. On mélange le tonaliseur n 1 et la poudre de fer ci-dessus dans le même rapport de mélange que ci-dessus à une tempé- rature de 30 C et une humidité relative de 90% pour préparer un révélateur d'essai. Le rapport Q/M du tonaliseur contenu dans ce révélateur est de -14 piC/g. Ceci indique que les caractéristiques triboélectriques du tonaliseur n 1 selon l'invention ne sont pas sensibles aux variations de l'humidité ambiante. Exemple 2 On répète l'exemple 1, sauf que l'on remplace la composition du tonaliseur utilisé à l'exemple 1 par la composition suivante, en préparant ainsi un tonaliseur n 2 selon l'invention: Parties en poids Résine époxydique ("Epicoate 1004" vendue par la Société Shell Chemical Co.) 100 "Valifast Blue n 2606" 3 Noir de carbone 10 On mélange 5 parties en poids du tonaliseur n 2 et parties en poids de la même poudre de fer qu'à l'exemple 1 pour préparer un révélateur n 2. La charge électrique par unité de poids Q/M de ce tonaliseur contenue dans ce révélateur est de -13 pC/g. En utilisant ce révélateur dans la même machine à copier qu'à l'exemple 1, on prépare en continu 20 000 copies. Les copies sont nettes et sans voile et la qualité d'image ne se dégrade pas au cours du test de fabrication de copies. On mélange Le tonatiseur n 2 et la poudre de fer ci-dessus dans le même rapport de mélange que ci-dessus dans les mêmes conditions de température et d'humidité élevées qu'à l'exemple 1 pour préparer un révélateur d'essai. Le rapport Q/M du tonaliseur contenu dans ce révélateur d'essai est de -13 pC/g. Exemple 3 On répète l'exemple 1, sauf que l'on remplace la composition du tonaliseur utilisé à l'exemple 1 par la composition suivante, en préparant ainsi un tonaliseur n 3 selon l'invention: Parties en poids Résine styrénique ("D-125" fabriquée par la Société Hercules Inc.) 100 "Oil Blue n 615" 5 On mélange 5 parties en poids du tonaliseur n 3 et 95 parties en poids de la même poudre de fer qu'à l'exemple.1 pour préparer un révélateur n 3. La charge électrique par unité de poids Q/M de ce tonaliseur contenue dans ce révélateur est de -20 pC/g. En utilisant ce révélateur dans la même machine à copier qu'à l'exemple 1, on fabrique en continu 20 000 copies. Les copies sont nettes et sans voile et la qualité d'image n'est pas dégradée au cours du test de fabrication de copies. On mélange le tonaliseur n 3 et la poudre de fer ci-dessus dans le même rapport de mélange que ci-dessus dans les mêmes conditions de température et d'humidité élevées qu'à l'exemple 1 pour préparer un révélateur d'essai. Le rapport Q/M du tonaliseur contenu dans ce révélateur d'essai est de -18 gC/g. Exemple 4 On répète l'exemple 1, sauf que l'on remplace la composition du tonaliseur utilisé à l'exemple 1 par la composition suivante, en préparant ainsi un tonaliseur n 4 selon la présente invention: Parties en poids Copolymère styrène-acrylate de butyle (rapport de polymérisation 7:3, PM 50 000) 100 "Oil Blue n 615" 2 Noir de carbone 10 On mélange 5 parties en poids du tonaliseur-n 1 et parties en poids de la même poudre de fer qu'à L'exemple 1 pour préparer un révélateur n 4. La charge électrique par unité de poids Q/M de ce tonaliseur contenue dans ce révélateur est de -16 IpCIg. En utilisant ce révélateur dans la même machine à copier qu'à l'exemple 1, on fabrique en continu 20 000 copies. Les copies sont nettes et sans voile et la qualité d'image ne se dégrade pas au cours du test de fabrication de copies. Exemple comparatif 1 On répète l'exemple 1, sauf que l'on remplace la composition du tonaliseur dans l'exemple 1 par la composition suivante correspondant à la composition de l'exemple 2, dans laquelle on a supprimé le "Valifast Blue n 2606", en préparant ainsi un tonaliseur comparatif n : Parties en poids Copolymère styrène-méthacrylate de n- nutyle (rapport de polymérisation 8:2, PM 80 000) 100 Noir de carbone 10 On mélange 5 parties en poids du tonaliseur n 1 et parties en poids de la même poudre de fer qu'à l'exemple I pour préparer un révélateur comparatif n 1. La charge électrique par unité de poids Q/M de ce tonaLiseur comparatif contenue dans ce révélateur est de -1,5 gC/g. On fabrique des copies en utilisant ce révélateur dans la même machine à copier qu'à l'exemple 1. Cependant, le voile est considérable et l'on n'obtient pas d'images nettes. Exemple 5 On répète l'exemple 1, sauf que l'on remplace La composition du tonaliseur utilisé à l'exemple 1 par la composition suivante, en préparant ainsi un tonaliseur n 5 selon la présente invention: Parties en poids Résine de polyester n 1 100 "Valifast Blue n 2606" 2 Noir de carbone 10 On mélange 5 parties en poids du tonaliseur n 5 et parties en poids de la même poudre de fer qu'à l'exemple 1 pour préparer un révélateur n 5. La charge électrique par unité de poids de ce tonaliseur contenue dans ce révélateur est de -15 iC/g. En utilisant ce révélateur dans la même machine à copier qu'à l'exemple 1, on fabrique en continu 20 000 copies. Les copies sont nettes et sans voile et la qualité d'image n'est pas dégradée au cours du test de fabrication de copies. On mélange le tonaliseur n 5 et la poudre de fer ci-dessus dans le même rapport de mélange que ci-dessus dans les mêmes conditions de température et d'humidité élevées qu'à l'exemple 1 pour préparer un révélateur d'essai. Le rapport Q/M du tonaliseur contenu dans ce révélateur d'essai est de -14 pC/g. Exemple 6 On répète l'exemple 1, sauf que l'on remplace la composition du tonaliseur utilisé à l'exemple 1 par la composition suivante, en préparant ainsi un tonaliseur n 6 selon la présente invention: Parties en Doids Résine de polyester n 2 100 "Valifast Blue n 2606" 3 Noir de carbone 10 On mélange 5 parties en poids du tonaliseur no 6 et 95 parties en poids de la même poudre de fer qu'à l'exemple 1 pour préparer un révélateur n 6. La charge électrique par unité de poids de ce tonaliseur contenue dans ce révélateur est de -13 pC/g. En utiLisant ce révélateur dans la même machine à copier qu'à L'exemple 1, on fabrique en continu 20 000 copies. Les copies sont nettes et sans voile et la qualité d'image n'est pas dégradée au cours du test de fabrication de copies. On mélange le tonaliseur n 6 et la poudre de fer ci-dessus dans le même rapport de mélange que ci-dessus dans les mêmes conditions de température et d'humidité élevées qu'à l'exemple 1 pour préparer un révélateur d'essai. Le rapport Q/M du tonaliseur contenu dans ce révélateur d'essai est de -13 pC/g. Exemple 7 On répète l'exemple 1, sauf que l'on remplace la composition du tonaliseur utilisé à l'exemple 1 par la composition suivante, en préparant ainsi un tonaliseur n 7 selon la présente invention: Parties en poids Résine de polyester n 3 100 "Oil Blue n 615" 5 On mélange 5 parties en poids du tonaliseur n 7 et parties en poids de la même poudre de fer qu'à l'exemple 1 pour préparer un révélateur no 7. La charge électrique par unité de poids de ce tonaliseur contenue dans ce révélateur est de -20 pC/g. En utilisant ce révélateur dans la même machine à copier qu'à L'exemple 1, on fabrique en continu 20 000 copies. Les copies sont nettes et sans voile et la qualité d'image n'est pas dégradée au cours du test de fabrication de copies. On mélange le tonaliseur n 7 et la poudre de fer ci-dessus dans le même rapport de mélange que ci-dessus dans les mêmes conditions de température et d'humidité élevées qu'à l'exemple 1 pour préparer un révélateur d'essai. Le rapport Q/M du tonaliseur contenu dans ce révélateur d'essai est de -18 pc/g. 11, Exemple 8 On répète l'exemple 1, sauf que l'on remplace la composition du tonaliseur utilisé à l'exemple 1 par la composition suivante, en préparant ainsi un tonaliseur n 8 selon la présente invention: Parties en poids Résine de polyester n 4 100 "Oil Blue n 615" - 2 Noir de carbone 10 On mélange 5 parties en poids du tonaliseur n 8 et parties en poids de la même poudre de fer qu'à l'exemple I pour préparer un révélateur n 8. La charge électrique par unité de poids de ce tonaliseur contenue dans ce révélateur est de -16 pC/g. En utilisant ce révélateur dans la même machine à copier qu'à l'exemple 1, on fabrique en continu 20 000 copies. Les copies sont nettes et sans voile et la qualité d'image n'est pas' dégradée au cours du test de fabrication de copies. Exemple 9 On répète l'exemple 1, sauf que l'on remplace la composition du tonaliseur utilisé à l'exemple 1 par la composition suivante, en préparant ainsi un tonaliseur n 9 selon la présente invention: Parties en poids Résine de polyester n 2 100 Copolymère styrène-méthacrylate de n-butyle 10 "Oil Blue n 615" 2 Noir de carbone 10 On mélange 5 parties en poids du tonaliseur n 9 et 95 parties en poids de la même poudre de fer qu'à l'exemple 1 pour préparer un révélateur n 9. La charge électrique par unité de poids de ce tonaliseur contenue dans ce révélateur est de -14 gC/g. En utilisant ce révélateur dans la même machine à copier qu'à l'exemple 1, on fabrique en continu 20 000 copies. Les 2565706. copies sont nettes et sans voile et la qualité d'image n'est pas dégradée au cours du test de fabrication de copies. Exemple comparatif 2 On répète L'exemple 5, sauf que l'on remplace la composition du tonaliseur de l'exemple 5 par la composition suivante qui correspond à la composition de l'exemple 5 dont on a supprimé le "balifast Blue n 2606", en préparant ainsi un tonaliseur comparatif n 2. Parties en poids Résine de polyester n 1I 100 Noir de carbone 10 On mélange 5 parties en poids du tonaliseur compa- ratif n 2 et 95 parties en poids de la même poudre de fer qu'à l'exemple I pour préparer un révélateur comparatif n 2. La charge électrique par unité de poids de ce tonaliseur comparatif contenue dans ce révélateur est de -20 gC/g, ce qui est suffisamment élevé pour l'utilisation pratique. Cependant, le rapport Q/M d'un révélateur d'essai,qui a été préparé en mélangeant le tonaliseur comparatif n 2 et la poudre de fer ci-dessus dans le même rapport de mélange que ci-dessus dans les mêmes conditions de température et d'humidité élevées qu'à l'exemple 1,est de -5 pC/g. Donc, la résistance de ce tonaliseur à l'humidité est très mauvaise. Exemple comparatif 3 On répète l'exemple 5,-sauf que l'on remplace la composition du tonaliseur de l'exemple 5 par la composition suivante, dans laquelle le "Valifast Btue n 2606" utilisé à l'exemple 5 a été remplacé par un colorant azoique contenant du chrome de formule suivante qui est connu comme agent de contrôle de polarité négative, en préparant ainsi un tonaliseur comparatif n 3. Parties en poids Résine de polyester n 1 100 Colorant azoîque contenant du chrome 2 Noir de carbone 10 HO 0/o XN=NNO HO OH On mélange 5 parties en poids du tonaliseur compa- ratif n 3 et 95 parties en poids de la même poudre de fer qu'a l'exemple I pour préparer un révélateur comparatif n 3. La charge électrique par unité de poids de ce tona- liseur comparatif contenue dans ce révélateur est de -1,5 tC/g, ce qui est évidemment insuffisant pour l'utilisation pratique. Ce colorant azoique contenant du chrome est ineffi- cace pour l'utilisation avec la résine de polyester. Exemple 10 On malaxe en chauffant dans un laminoir un mélange des composants suivants: Parties en poids Résine e de polyester n 1 100 "Dainichi Cyanine Blue B" 2,5 "Oil Blue n 615" 2,0 Apres avoir refroidi le mélange malaxé ci-dessus, on le broie en particules finement divisées et on classe ensuite les particules de manière a obtenir des particules ayant une dimension comprise entre 5 et 20 pm. On ajoute aux particules 1% en poids, par rapport au poids total du tonaliseur, de silice vendue par la Société Nippon Aerosil Co., Ltd. sous le nom de "R 972", qui a été broyée 14- dans un mélangeur, de manière à préparer un tonaliseur n 10 selon la présente invention. On mélange 5 parties en poids du tonaliseur n 10 et 95 parties en poids de la même poudre de fer qu'à l'exemple 1 pour préparer un révélateur n 10. En utilisant ce révélateur dans la même machine à copier qu'à l'exemple 1, on fabrique en continu 20 000 copies. Les copies sont nettes et sans voile et la qualité d'image n'est pas dégradée au cours du test de fabrication de copies. Exemple 11 On répète l'exemple 10, sauf que l'on remplace la composition du tonaliseur de l'exemple 10 par la composition suivante, de manière à préparer un tonaliseur n 11 selon la présente invention: Parties en poids Résine de polyester n 1 100 "Dainichi Cyanine Blue B" 2,5 "VaLifast Blue n 2606" 2,0 On prépare un révélateur n -11 de la même manière qu'à l'exemple 1 en utilisant le tonaliseur n 11 ci-dessus. On fabrique en continu 20 000 copies en utilisant le révélateur n 11 et dans la même machine à copier qu'à l'exemple 1. Les copies sont nettes et sans voile et la qualité d'image n'est pas dégradée au cours du test de fabrication de copies. Exemple 12 On répète l'exemple 10, sauf que l'on remplace la composition du tonaliseur de l'exemple 10 par la composition suivante de manière à obtenir un tonaliseur n 12 selon la présente invention: Parties en poids Résine de polyester n 2 100 "Dainichi Cyanine Blue B" 2,5 "Oil Blue n 615" 2,0 On prépare un révélateur n 12 de la même manière qu'à l'exemple 10 en utilisant le tonaliseur n 12 ci-dessus. 2565706, En utilisant Le révéLateur n 12, on fabrique en continu 20 000 copies dans La même machine à copier qu'à l'exemple 1.. Les copies sont nettes et sans voile et la qualité d'image n'est pas dégradée au cours du test de fabrication de copies. ExemDle 13 On répète l'exemple 10, sauf que l'on remplace la composition du tonaliseur de l'exemple 10 par la composition suivante, de manière à préparer un tonaliseur n 13 selon la présente invention: Parties en poids Résine de polyester n 3 100 "Dainichi Cyanine Blue B" 2,5 "Oil Blue n 615" 2,0 On prépare un révélateur n 13 de la même manière qu'à l'exemple I en utilisant le tonaliseur n 13 ci-dessus. En utilisant le tonaliseur n0 13, on fabrique en continu 20 000 copies dans la même machine à copier qu'à l'exemple 1. Les copies sont nettes et sans voile et la qualité d'iiage n'est pas dégradée au cours du test-de fabrication de copies. Exemple 14 On répète l'exemple 10, sauf que l'on remplace la composition du tonaliseur de l'exemple 10 par la composition suivante, de manière à préparer un tonaliseur n 14 selon la présente invention: Parties en poids Résine de polyester n 3 100 "Dainichi Cyanine Blue B" 3,0 "Oit Blue n 615" 2,5 On prépare un révélateur n 14 de la même manière qu'à l'exemple 10 en utilisant le tonaliseur n 14 ci-dessus. En utilisant le révélateur n 14, on fabrique en continu 20 000 copies dans la même machine à copier qu'à l'exemple 1. Les copies sont nettes et sans voile et la qualité d'image n'est pas dégradée au cours du test de fabrication de copies. ExempLe 15 On répète l'exemple 10, sauf que l'on remplace la composition du tonaliseur de l'exemple 10 par La composition suivante de manière à préparer un tonaliseur n 15 selon la présente invention: Parties en poids Résine de polyester n 5 100 "Dainichi Cyanine Blue B" 3,0 "Valifast Blue n 2606" 2,5 On prépare un révélateur n 15 de la même manière qu'à l'exemple 10 en utilisant le tonaliseur n 15 ci-dessus. En utilisant le révélateur n 15, on fabrique en continu 20 000 copies dans la même machine à copier qu'à l'exemple 1. Les copies sont nettes et sans voile et la qualité d'image n'est pas dégradée au cours du test de fabrication de copies. On obtient une excellente reproduction de la couleur noire en superposant un tonaliseur jaune et un tonaliseur magenta aux tonaliseurs n 10 à 15 selon la présente invention en fabriquant les copies. Exemple comparatif 4 On répète l'exemple 10, sauf que l'on remplace la composition du tonaliseur dans l'exemple 10 par la composition suivante qui correspond à la composition de l'exemple 10 dans laquelle on a supprimé le "Oil Blue n 615", de manière à préparer un tonaliseur comparatif n 4. Parties en poids Résine de polyester n 1I 100 "Dainichi Cyanine Blue B" 2,5 On mélange 5 parties en poids du tonaliseur comparatif n 4 et 95 parties en poids de la même poudre de fer qu'à l'exemple 1 pour préparer un révélateur comparatif n 4. En utilisant ce révélateur dans la même machine à copier qu'à l'exemple 1, on fabrique des copies en continu. Cependant, le voile est considérable dans les copies et l'on n'obtient pas d'image nettes. On observe qu'une grande quantité du tonaliseur est chargée à une polarité positive dans le révélateur ci-dessus. La reproduction de la couleur noire par superposition d'un tonaliseur jaune et d'un tonaLiseur magenta au- tonaliseur comparatif n 4 ci-dessus est très mauvaise. Exemple 16 On répète l'exemple 10, sauf que l'on remplace la composition du tonaliseur de l'exemple 10 par la composition suivante, de manière à préparer un tonaliseur n 16 selon la présente invention: Parties en poids Résine de polyester n 5 90 Copolymère styrène-méthacrylate de n- butyle 10 "Dainichi Cyanine Blue B" 2,5 "Oil Blue n 615" 2,0 On prépare un révélateur n 16 de la même manière qu'à l'exemple 1 en utilisant le tonaliseur n 16 ci-dessus. En utilisant le révélateur n 16, on fabrique en continu 20 000 copies dans la même machine à copier qu'à l'exemple 10. Les copies sont nettes et sans voile et la qualité d'image n'est pas dégradée au cours du test de fabrication de copies. Les caractéristiques triboélectriques des tonaliseurs selon l'invention ne sont pas sensibles aux variations d'humidité et la qualité d'image des images développées par les tonaliseurs ne se détériore pas au cours du temps, même si les tonaliseurs sont utilisés en continu et à plusieurs reprises. Il est entendu que l'invention n'est pas limitée aux modes de réalisation préférés décrits ci-dessus à titre d'illus- tration et que l'homme de l'art pourra y apporter des modifications sans sortir du cadre de l'invention. 2565706. (i) RÉPUBLIQUE FRAN AISE 2 565 707 INSTITUT NATIONAL DE LA PROPRIÉTÉ INDUSTRIELLE PARIS Ce numéro n'a donné lieu à aucune publication to ou N oe u_ R E V E N D I C A T-I 0 N S 1. Tonaliseur pour le développement d'images électro- statiques latentes, caractérisé en ce qu'il comprend un liant résineux composé classé comme "C.I. Solvent Blue 70" en quantité de 0,1 à 20% en poids, par rapport au liant résineux total. 2. Tonaliseur pour le développement d'images électro- statiques latentes selon la revendication 1, caractérisé en ce que ladite résine consiste essentiellement en une résine de polyester ayant un point de ramollissement compris entre 50 et 150 C, qui est synthétisée partir d'un diol du type bisphénol et d'un acide poly- carboxylique. 3. Tonaliseur pour le développement d'images électrosta- tiques latentes selon la revendication 1, caractérisé en ce qu'ilcompend en outre l'un des composés classés comme "C.I. Pigment Blue 15" en quantité comprise entre 0,1 et 20% en poids, par rapport au liant résineux total. 4. Tonaliseur pour le développement d'images électro- statiques latentes selon la revendication 2, caractérisé en ce qu'il comprend en outre un des composés classés comme "C.I. Pigment Blue 15" en quantité comprise entre 0,1 et 20% en poids, par rapport au liant résineux total. 5. Tonaliseur pour le développement d'images électro- statiques latentes selon la revendication 2, caractérisé en ce que ledit diol du type bisphénol est choisi parmi les composés suivants: polyoxypropylène(2,2)-2,2-bis(4-hydroxyphényl)propane, polyoxyéthylène(2)2,2-bis(4-hydroxyphényl)propane, polyoxystyrène(6)-2,2-bis(4hydroxyphényl)propane, polyhydroxybutyLène(2)-2,2-bis(4-hydroxyphényl) propane, polyoxypropylène(3)-bis(4-hydroxyphényl)thioéther, polyoxypropylène(2)-2,2-bis(4-cyclohexanol)propane, polyoxyéthylène(2)-2, 6-dichloro-4-hydroxyphényle, polyoxyéthylène(2,5)-p,p-bisphénol, polyoxybutylène(4)-bis(4-hydroxyphényl)cétone, oxyéthylène-2,2-bis(4hydroxyphényl)propane et oxypropylène-2,2-bis(4-hydroxyphényl)propane. 6. Tonaliseur pour le développement d'images électro- statiques latentes selon la revendication 2, caractérisé en ce que ledit acide polycarboxylique est choisi parmi les composés suivants: acide maléique, acide fumarique, acide glutarique, acide phtalique, anhydride maléique, anhydride fumarique, anhydride phtalique, acide isophtalique, acide téréphtalique, acide trimellitique et acide 1,2,4benzènetricarboxylique.